(57)【特許請求の範囲】
【請求項１】
有効波長範囲を有する反射型偏光板と、発光装置と、前記発光装置が出射した光を反射する反射板と、を有し、
前記反射型偏光板の前記有効波長範囲の中心波長をλ１、前記発光装置の発光の中心波長をλ２、下記の式
半値透過率Ｔ1/2＝１００−（１００−Ｔmin）÷２
で示される前記反射型偏光板の最小透過率Ｔminの半値透過率Ｔ1/2となる２つの波長の幅をｗ、前記半値透過率Ｔ1/2となる２つの波長の短波長側の波長をλ３、とした際に、
λ１＞λ２、λ２＞λ３、および、ｗ＞３０ｎｍ、
を満たすことを特徴とする植物用照明装置。
【請求項２】
前記反射型偏光板の透過率が、下記の式
透過率Ｔ80＝１００−（１００−Ｔmin）×０．８
で示される透過率Ｔ80となる波長の短波長側の波長をλ４、とした際に、前記λ２および前記λ４が、
λ２＜λ４
を満たす請求項１に記載の植物用照明装置。
【請求項３】
前記λ１および前記λ２が、
λ１−λ２＞１０ｎｍ
を満たす請求項１または２に記載の植物用照明装置。
【請求項４】
前記λ１および前記λ２が、
λ１−λ２＜３００ｎｍ
を満たす請求項１〜３のいずれか１項に記載の植物用照明装置。
【請求項５】
前記反射型偏光板が、反射型円偏光板である請求項１〜４のいずれか１項に記載の植物用照明装置。
【請求項６】
前記反射型円偏光板が、コレステリック液晶層を有し、または、直線偏光反射板およびλ／４板を有する請求項５に記載の植物用照明装置。
【請求項７】
前記反射板が、鏡面反射または拡散反射によって、前記発光装置が出射した光を反射する請求項１〜６のいずれか１項に記載の植物用照明装置。
【請求項８】
前記λ２が５６０〜７６０ｎｍである請求項１〜７のいずれか１項に記載の植物用照明装置。
【請求項９】
前記反射型円偏光板の前記有効波長範囲よりも短波長の中心波長を有する第２の発光装置を有する請求項１〜８のいずれか１項に記載の植物用照明装置。
【発明の詳細な説明】
【技術分野】
【０００１】
本発明は、植物の成長を促進、制御するための植物用照明装置に関する。
【背景技術】
【０００２】
内部環境をコントロールした閉鎖的または半閉鎖的な空間で植物を計画的に生産するシステムである植物工場では、温度、肥料、光照射時間、照射する光の照度等を調節することによって、植物の成長制御を行っている。
また、植物の成長等には、光の偏光状態が一定の影響を与える場合があると考えられている。例えば、特許文献１には、偏光照射機構を備える生物挙動コントロール装置が開示されており、この装置を用いた実験により、赤色の右円偏光のみを照射することにより、シロイヌナズナの生育が促進されたことが示されている。【０００３】
このような特定の円偏光を照射することによって、植物の成長を制御する照明装置として、特許文献２に記載される植物用の照明装置が知られている。
この照明装置は、光源と、光源が出射した光の偏光状態を制御する偏光状態制御部材とを備え、光源が出射した光の一部の波長範囲（波長帯域）の偏光状態を円偏光に変更すると共に、照射する光のうち、制御波長範囲（制御波長帯域）における光の円偏光度が０．３以上である構成を有する。
【先行技術文献】
【特許文献】
【０００４】
【特許文献１】特開２００８−２２８６８８号公報
【特許文献２】特開２０１２−２２６２２９号公報
【発明の概要】
【発明が解決しようとする課題】
【０００５】
特許文献２に記載される照明装置によれば、植物の生長を促進、制御するための照明装置において、偏光状態を制御する部材の点数を少なくできる。
また、照射する光は、植物の生長を促進する目的の波長範囲において、円偏光度が高い方が、植物の成長促進に有利であるが、制御波長範囲における光の円偏光度が０．３以上であることにより、植物の成長を好適に促進できる。【０００６】
ここで、特許文献２に記載される照明装置においては、偏光状態を制御する偏光状態制御部材の一例として、反射型円偏光板を利用している。この反射型円偏光板には、光が様々な角度で入射する。
ところが、反射型円偏光板に斜めに光が入射すると、光を所定の円偏光にする波長領域が短波長側にシフト（移動）してしまう。そのため、植物に照射する円偏光の中に、目的とする制御波長範囲よりも短波長の光が混在してしまう。すなわち、特許文献２に記載される照明装置は、使用する光源および光源が出射する光を偏光状態制御部材に反射する反射板の形状等によっては、目的とする制御波長範囲における光の円偏光度を、十分に高くすることが困難である。【０００７】
本発明の目的は、このような従来技術の問題点を解決することにあり、植物の成長を促進、制御する植物用照明装置において、植物の成長を促進する目的とする波長範囲において、円偏光度が高い光を出射できる植物用照明装置を提供することにある。
【課題を解決するための手段】
【０００８】
このような目的を達成するために、本発明の植物用照明装置は、有効波長範囲を有する反射型偏光板と、発光装置と、発光装置が出射した光を反射する反射板と、を有し、
反射型偏光板の有効波長範囲の中心波長をλ１、発光装置の発光の中心波長をλ２、下記の式
半値透過率Ｔ1/2＝１００−（１００−Ｔmin）÷２
で示される反射型偏光板の最小透過率Ｔminの半値透過率Ｔ1/2となる２つの波長の幅をｗ、半値透過率Ｔ1/2となる２つの波長の短波長側の波長をλ３、とした際に、
λ１＞λ２、λ２＞λ３、および、ｗ＞３０ｎｍ、
を満たすことを特徴とする植物用照明装置を提供する。【０００９】
このような本発明の植物用照明装置において、反射型偏光板の透過率が、下記の式
透過率Ｔ80＝１００−（１００−Ｔmin）×０．８
で示される透過率Ｔ80となる波長の短波長側の波長をλ４、とした際に、λ２およびλ４が、λ２＜λ４を満たすのが好ましい。
また、λ１およびλ２が、λ１−λ２＞１０ｎｍを満たすのが好ましい。
また、λ１およびλ２が、λ１−λ２＜３００ｎｍを満たすのが好ましい。
また、反射型偏光板が、反射型円偏光板であるのが好ましい。
また、反射型円偏光板が、コレステリック液晶層を有し、または、直線偏光反射板およびλ／４板を有するのが好ましい。
また、反射板が、鏡面反射または拡散反射によって、発光装置が出射した光を反射するのが好ましい。
また、λ２が５６０〜７６０ｎｍであるのが好ましい。
さらに、反射型円偏光板の有効波長範囲よりも短波長の中心波長を有する第２の発光装置を有するのが好ましい。
【発明の効果】
【００１０】
本発明の植物用照明装置によれば、植物の成長を促進する目的の波長範囲において、右円偏光および左円偏光のうちの目的とするいずれかの成分が多い、すなわち円偏光度が高い光を出射でき、植物の成長を好適に促進、制御することが可能である。
【図面の簡単な説明】
【００１１】
【図１】図１は、本発明の植物用照明装置の一例の概念的に示す図である。
【図２】図２は、本発明の植物用照明装置に用いられる反射型円偏光板の透過率特性および光源の出力特性の一例を概念的に示す図である。
【発明を実施するための形態】
【００１２】
以下、本発明の植物用照明装置について、添付の図面に示される好適な実施例を基に、詳細に説明する。
【００１３】
なお、本明細書において「〜」を用いて表される数値範囲は、「〜」の前後に記載される数値を下限値および上限値として含む範囲を意味する。
【００１４】
図１に、本発明の植物用照明装置の一例の断面図を概念的に示す。
図１に示す植物用照明装置１０は、植物の成長を促進する所定の波長範囲（波長帯域）の所定の円偏光（円偏光の光）を植物に照射するための装置であり、筐体１２と、光源１４と、反射型円偏光板１６と、支持台１８とを有して構成される。以下の説明では、『植物用照明装置１０』を『照明装置１０』とも言う。
筐体１２は、本発明における反射板を構成するものであり、光源１４は、本発明における発光装置を構成するものであり、反射型円偏光板１６は、本発明における反射型偏光板を構成するものである。
【００１５】
なお、照明装置１０は、図示した部材以外にも、必要に応じて、反射部材、放熱部材、赤外線吸収部材、紫外線吸収部材、レンズ、プリズム、光源１４の点灯および消灯の制御回路等、公知の照明装置（光照射装置）に設けられる、各種の部材を有してもよい。
【００１６】
本発明の照明装置１０において、反射型円偏光板１６は、有効波長範囲を有するものである。反射型円偏光板１６は、有効波長範囲の波長の光は、左円偏光を反射して右円偏光を透過し、または、右円偏光を反射して左円偏光を透過する。また、反射型円偏光板１６は、有効波長範囲以外の波長の光は、全て透過する。
従って、反射型円偏光板１６を透過した光は、有効波長範囲の波長の光のみ、左円偏光、または、右円偏光となる（左円偏光が多く、または、右円偏光が多い）。言い換えれば、有効波長範囲の波長の光は、右円偏光または左円偏光のみが、植物に照射される。
【００１７】
ここで、本発明の照明装置１０は、反射型円偏光板１６の有効波長範囲の中心波長をλ１、光源１４の発光の中心波長をλ２、反射型円偏光板１６の最小透過率Ｔminの半値透過率Ｔ1/2となる２つの波長の幅をｗ、半値透過率Ｔ1/2となる２つの波長の短波長側の波長をλ３、とした際に、
λ１＞λ２、λ２＞λ３、および、ｗ＞３０ｎｍ、
を満たす。なお、半値透過率Ｔ1/2は、下記式で示される。
半値透過率Ｔ1/2＝１００−（１００−Ｔmin）÷２
【００１８】
なお、本発明において、反射型円偏光板１６の有効波長範囲の中心波長をλ１とは、有効波長範囲において反射率が最も高くなる波長であり、すなわち、有効波長範囲において透過率が最も低くなる最小透過率Ｔminとなる波長である。なお、本発明において、透過率（反射率）は、いずれも、反射型円偏光板１６に対して光が垂直に入射した場合の透過率であり、すなわち、入射角が０°の場合における透過率である。
他方、光源１４の発光の中心波長とは、光源１４の発光が最大となる波長であり、すなわち、光源１４の発光スペクトル特性における最大ピークとなる波長である。以下の説明では、『光源１４の発光の中心波長』を単に『光源１４の中心波長』とも言う。
【００１９】
本発明の照明装置１０は、このような構成を有することにより、植物の成長を促進する目的とする波長範囲において、目的とする円偏光（円偏光成分）が多い、円偏光度が高い光を出射でき、植物の成長を好適に促進し、かつ、制御することができる。
言い換えれば、本発明の照明装置１０は、このような構成を有することにより、植物の成長を促進できる特定の波長範囲において、植物の成長に寄与する円偏光（円偏光成分）の割合が多い光を、植物に照射できる。
【００２０】
ここで、光の偏光状態は、右円偏光と左円偏光の和によって表すことができる。例えば、左円偏光と右円偏光との強度が等しい場合には、その和は直線偏光となり、左円偏光と右円偏光との位相差によって決まる方位で、その電気ベクトルは振動する。右円偏光と左円偏光の強度が異なる場合には楕円偏光になり、いずれかの成分のみの場合には完全な円偏光となる。
円偏光のセンスは、光が手前に向かって進んでくるように眺めた場合に電場ベクトルの先端が時間の増加に従って時計回りに回る場合が右円偏光であり、反時計回りに回る場合が左円偏光である。
【００２１】
円偏光度は、光の右円偏光の強度をＩＲ、左円偏光の強度をＩＬとしたとき、
｜ＩR−ＩL｜／（ＩR＋ＩL）
で定義されるものである。円偏光度が高い程、光に含まれる右円偏光あるいは左円偏光の割合が高い。
なお、光源１４から出射された光の各波長毎の偏光状態は、円偏光板を装着した分光放射輝度計またはスペクトルメータを用いて測定することができる。この場合、右円偏光板を通して測定した光の強度がＩＲ、左円偏光板を通して測定した光の強度がＩＬに相当する。また、白熱電球、水銀灯、蛍光灯、ＬＥＤ（Light Emitting Diode）等の通常光源は、ほぼ自然光を発しているが、反射型円偏光板１６を透過した自然光、および、反射型円偏光板１６によって反射された自然光の偏光特性は、例えば、ＡＸＯＭＥＴＲＩＣＳ社製の偏光位相差解析装置ＡｘｏＳｃａｎなどを用いて測定することができる。
【００２２】
＜筐体１２および支持台１８＞
前述のように、照明装置１０は、筐体１２と、光源１４と、反射型円偏光板１６と、支持台１８とを有する。
図示例において、筐体１２は、一例として、すり鉢状（乳鉢状）の内面形状を有するもので、底部には支持台１８が固定され、この支持台１８に光源１４が設けられる。また、筐体１２の開放面は、反射型円偏光板１６によって閉塞される。
【００２３】
筐体１２の内面１２ａは、反射面になっており、光源１４が出射した光を反射型円偏光板１６に向けて反射する。ずなわち、筐体１２は、いわゆるリフレクタであって、本発明における反射板を構成する。
内面１２ａは、リフレクタに利用される公知の光反射面が利用可能である。従って、内面１２ａによる光の反射は、金属または金属化合物のような鏡面反射でもよく、光散乱粒子を分散した拡散反射板のような拡散反射でもよい。
【００２４】
筐体１２の内面１２ａの形状は、すり鉢状に制限はされず、球状または楕円体など、公知の各種のリフレクタで用いられる各種の形状が利用可能である。
また、筐体１２は、光源１４が照射する光および熱に対して十分な耐性を有するものであれば、各種の材料で形成できる。
【００２５】
筐体１２の底部には、光源１４を支持する支持台１８が固定される。
支持台１８は、例えば、支持する光源１４の形状、種類、および、数等に応じて、光源１４を適性に支持できる形状を、適宜、設定すればよい。また、筐体１２と同様、形成材料も、光源１４が照射する光および熱に対して十分な耐性を有するものであれば、各種の材料が利用可能である。
【００２６】
＜光源１４＞
光源１４には、特に制限はなく、照明装置１０が対象とする植物の成長を制御できる波長の光を出射できるものであれば、各種の光源（発光装置）が利用可能である。
一例として、蛍光ランプ、ＬＥＤ、水銀灯等の放電ランプ、タングステンランプ、レーザーライト、有機発光ダイオード（ＯＬＥＤ(Organic Light Emitting Diode)、メタルハライドランプ（メタハラ）、および、キセノンランプ等の光源（発光素子）が挙げられる。これらの中でも、効率性の観点からＬＥＤが好ましい。
また、これらの光源に、特定の波長範囲の光を反射あるいは透過するフィルタを組み合わせた光源、および／または、これらの光源に、波長を変換する蛍光体を組み合わせた光源も、利用可能である。
【００２７】
光源１４の中心波長λ２は、照明装置１０が対象とする植物に応じて、適宜、設定すればよい。
ここで、一般的に、植物の成長（重量増加）の促進には、赤色光の照射が好適である。そのため、光源１４の中心波長λ２は、５６０〜７６０ｎｍが好ましく、６００〜７２０ｎｍがより好ましく、６３０〜６９０ｎｍが更に好ましく、６６０ｎｍが特に好ましい。
【００２８】
なお、図示例の照明装置１０は、光源１４を４個有するものであるが、本発明の照明装置が有する光源１４の数は、４個に制限はされず、照明装置１０に要求される出射光量および輝度等に応じて、適宜、設定すればよい。
従って、照明装置１０が有する光源１４の数は、３個以下でも、５個以上でもよい。
【００２９】
＜反射型円偏光板１６＞
反射型円偏光板１６は、前述のように、有効波長範囲を有する反射型の円偏光板である。なお、有効波長範囲は、有効波長帯域（制御波長帯域、選択反射波長帯域）とも言われる。
前述のように、反射型円偏光板１６は、入射した光の内、有効波長範囲の波長の光すなわち特定の波長範囲の光は、左円偏光を反射して右円偏光を透過し、もしくは、右円偏光を反射して左円偏光を透過する。さらに、反射型円偏光板１６は、入射した光の内、有効波長範囲外の波長の光は、不可避的に吸収される成分を除いて、基本的に、全てを透過する。
【００３０】
このような反射型円偏光板１６としては、特に制限はなく、目的に応じて適宜選択することができる。一例として、（１）コレステリック液晶層を有する反射型円偏光板１６、および、（２）直線偏光反射板とλ／４板とを組み合わせた反射型円偏光板１６が挙げられる。
【００３１】
（１）コレステリック液晶層を有する反射型円偏光板１６
前述のように、本発明の照明装置１０において、反射型円偏光板１６に利用されるコレステリック液晶層は、有効波長範囲を有する。コレステリック液晶層を有する反射型円偏光板１６では、コレステリック液晶層が、有効波長範囲を有する。すなわち、反射型円偏光板１６のコレステリック液晶層は、有効波長範囲において、所定の円偏光を反射する選択反射（円偏光選択反射）を示す。
この有効波長範囲において選択反射を示す液晶相としては、螺旋構造を有するコレステリック液晶相、キラルスメクチック液晶相を挙げることができる。このコレステリック液晶相、または、キラルスメクチック液晶相を示す液晶物質は、非キラルな液晶化合物とキラル剤の混合によって形成することができる。また、別の方法として、これらの化合物を共重合することによって高分子液晶または高分子膜とすることで得ることも可能である。
【００３２】
前述のように、照明装置１０は、反射型円偏光板１６の中心波長λ１と、光源１４の中心波長λ２とが、『λ１＞λ２』を満たす。
従って、有効波長範囲を有する、すなわち、円偏光選択反射を示すコレステリック液晶層は、光源１４の中心波長λ２に対応して、選択反射の中心波長λ１を持つように調節する必要がある。
【００３３】
コレステリック液晶層の選択反射特性、すなわち、有効波長範囲の中心波長λ１は、コレステリック相、キラルスメクチック相における螺旋構造のピッチ長Ｐ（＝螺旋の周期）に依存し、コレステリック液晶相の平均屈折率ｎとλ１＝ｎ×Ｐの関係に従う。それ故、この螺旋構造のピッチ長Ｐを調節することによって、選択反射の中心波長λ１を示す波長を調節できる。ピッチ長Ｐは液晶組成物のキラル剤の種類、またはその添加濃度に依存するため、これらを調節することによって所望のピッチ長Ｐを得ることができる。
また、有効波長範囲の半値幅Δλ（すなわち半値透過率Ｔ1/2）は、液晶化合物の複屈折Δｎと、螺旋構造のピッチ長Ｐに依存し、Δλ＝Δｎ×Ｐの関係に従う。そのため、有効波長範囲の幅の制御は、Δｎを調節して行うことができる。Δｎの調節は、使用する液晶の種類、複数種の液晶を使用する場合の液晶の混合比の調節、配向固定時の温度の制御等で行うことができる。また、有効波長範囲の幅を拡大する別の手段としては、ピッチ長Ｐをズラしたコレステリック液晶層を２層以上積層する方法、および、ピッチをコレステリック液晶層の厚さ方向に変化させる方法を用いることができる。
コレステリック液晶層を用いる反射型円偏光板１６の場合には、コレステリック液晶層が、このような選択反射（選択反射特性）を示す波長領域が、有効波長範囲（選択反射波長帯域）となる。
【００３４】
コレステリック液晶層による選択反射は、コレステリック液晶の螺旋の捩れ方向（センス）が右の場合は右円偏光を反射し、左円偏光を透過し、センスが左の場合は左円偏光を反射し、右円偏光を透過する。
従って、有効波長範囲すなわち植物の成長制御において、左円偏光を照射し、右円偏光を照射しない場合は、センスが右捩れのコレステリック液晶層を反射型円偏光板１６に用い、右円偏光を照射し、左円偏光を照射しない場合は、センスが左捩れのコレステリック液晶層を反射型円偏光板１６に用いる。
【００３５】
以下に、コレステリック液晶層を構成する材料およびコレステリック液晶層の形成方法について説明する。
コレステリック液晶層とは、コレステリック液晶相を固定してなる層である。コレステリック液晶層は、液晶化合物およびキラル剤を含有し、必要に応じて添加されるその他の配合剤（例えば、空気界面配向制御剤、重合開始剤、架橋剤、界面活性剤など）、その他の任意成分を、溶媒に溶解してなるコレステリック液晶組成物を用いて形成できる。
【００３６】
−液晶化合物−
コレステリック液晶層を形成する液晶化合物としては、低分子液晶化合物、および高分子液晶化合物が好ましく、配向時間が短いこと、配向の均一性が高いことから低分子液晶化合物がより好ましい。
液晶化合物は重合性基を有することが好ましく、ネマティック相またはキラルスメクチック相を示すことがより好ましい。さらに、分子形状は円盤状または棒状が好ましく、生産性の点から棒状がより好ましく、選択反射の幅の角度依存性低減が重要である場合には円盤状がより好ましい。
また、液晶化合物としては、重合性基を有する、あるいは、重合性基を有さない、棒状ネマチック液晶化合物が好適に挙げられる。重合性基を有さない棒状ネマチック液晶化合物については、様々な文献（例えば、Y.Goto et.al.,Mol.Cryst.Liq.Cryst.1995,Vol.260,pp.23-28）に記載がある。
重合性基を有する円盤状化合物については、特開平８−２７２８４号公報、特開２００１−１０００２８号公報、特開２００６−７６９９２号公報に記載の化合物を好適に用いることができる。２種類以上の重合性ネマチック液晶化合物を併用すると、塗布配向時の結晶の析出を抑制したり、配向温度を低下させることができる。
【００３７】
重合性基は、特に制限はなく、公知の方法で液晶化合物に導入できる。重合性基としては、特に制限はなく、目的に応じて適宜選択することができ、例えば、不飽和重合性基、エポキシ基、チオエポキシ基、オキセタン基、チエタニル基、アジリジニル基、ピロール基、フマレート基、シンナモイル基、イソシアネート基、イソチオシアネート基、アミノ基、ヒドロキシル基、カルボキシル基、アルコキシシリル基、メルカプト基、ビニル基、アリル基、メタクリル基、および、アクリル基などが挙げられる。
例えば、液晶化合物が重合性ネマチック液晶化合物である場合には、重合性基は、不飽和重合性基、エポキシ基、および、アジリジニル基の１以上が好ましく、不飽和重合性基がより好ましく、中でもエチレン性不飽和重合性基が好ましい。
重合性基は、１種単独で使用してもよいし、２種以上を併用してもよい。
【００３８】
−キラル剤−
コレステリック液晶組成物に用いるキラル剤（キラル化合物（光学活性化合物））には、特に制限はなく、公知のキラル剤が利用可能である。一例として、『液晶デバイスハンドブック、第３章４−３項、ＴＮ、ＳＴＮ用カイラル剤、１９９頁、日本学術振興会第１４２委員会編、１９８９に』記載される化合物、イソソルビド、および、イソマンニド誘導体を用いることができる。
【００３９】
キラル剤は、一般に不斉炭素原子を含むが、不斉炭素原子を含まない軸性不斉化合物または面性不斉化合物もキラル剤として用いることができる。
軸性不斉化合物または面性不斉化合物としては、例えば、ビナフチル、ヘリセン、パラシクロファン、および、これらの誘導体などが挙げられる。
コレステリック液晶相に螺旋構造を誘起するキラル剤は、化合物によって誘起する螺旋のセンスまたは螺旋ピッチが異なるため、目的に応じて選択することが好ましい。螺旋のセンスおよびピッチの測定法については「液晶化学実験入門」日本液晶学会編  シグマ出版２００７年出版、４６ｐ、および「液晶便覧」液晶便覧編集委員会  丸善  １９６ｐに記載の方法を用いることができる。
【００４０】
キラル剤は、重合性基を有していてもよい。
キラル剤が重合性基を有する場合は、例えば重合性ネマチック液晶化合物の重合反応により、ネマチック液晶の繰り返し単位と光学活性構造とを有するポリマーを形成することができる。
キラル剤の重合性基は、液晶化合物の重合性基と同様の基が好ましい。したがって、液晶化合物が重合性ネマチック液晶化合物である場合には、キラル剤の重合性基も、不飽和重合性基、エポキシ基、および、アジリジニル基の１以上が好ましく、不飽和重合性基がより好ましく、中でもエチレン性不飽和重合性基が好ましい。
【００４１】
キラル剤は光異性化基を有してもよい。
キラル剤が光異性化基を有する場合には、塗布し、配向後に活性光線などのフォトマスク照射によって、光源１４の発光波長に対応した所望の反射波長のパターンを形成することができるので好ましい。光異性化基としては、フォトクロッミック性を示す化合物の異性化部位、アゾ基、アゾキシ基、または、シンナモイル基が好ましい。具体的な化合物として、特開２００２−８０４７８号公報、特開２００２−８０８５１号公報、特開２００２−１７９６６８号公報、特開２００２−１７９６６９号公報、特開２００２−１７９６７０号公報、特開２００２−１７９６８１号公報、特開２００２−１７９６８２号公報、特開２００２−３３８５７５号公報、特開２００２−３３８６６８号公報、特開２００３−３１３１８９号公報、および、特開２００３−３１３２９２号公報に記載の化合物が挙げられる。
【００４２】
キラル剤の含有量は、液晶化合物に対して０．０１〜２００モル％が好ましく、１〜３０モル％がより好ましい。
【００４３】
−重合開始剤−
コレステリック液晶組成物には、重合反応のための重合開始剤を添加することが好ましい。重合反応には、熱重合開始剤を用いる熱重合反応と光重合開始剤を用いる光重合反応とが含まれる。これらの中でも、光重合開始剤を用いる光重合反応が特に好ましい。
光重合開始剤としては、特に制限はなく、目的に応じて適宜選択することができる。一例として、α−カルボニル化合物、アシロインエーテル、α−炭化水素置換芳香族アシロイン化合物、多核キノン化合物、トリアリールイミダゾールダイマーとｐ−アミノフェニルケトンとの組み合わせ、オキサジアゾール化合物、ハロメチル化トリアジン誘導体、ハロメチル化オキサジアゾール誘導体、イミダゾール誘導体、アントラキノン誘導体、ベンズアンスロン誘導体、ベンゾフェノン誘導体、チオキサントン誘導体、アクリジン誘導体、フェナジン誘導体、および、オキシム誘導体、などが挙げられる。
光重合開始剤の含有量は、コレステリック液晶組成物の固形分の０．０１〜２０質量％が好ましく、０．５〜５質量％がより好ましい。
【００４４】
−架橋剤−
コレステリック液晶組成物は、硬化後の膜強度向上、耐久性向上のため、任意に架橋剤を含有してもよい。架橋剤としては、紫外線、熱、湿気等で硬化するものが好適に使用できる。
架橋剤としては、特に制限はなく、目的に応じて適宜選択することがでる。一例として、トリメチロールプロパントリ（メタ）アクリレート、ペンタエリスリトールトリ（メタ）アクリレート等の多官能アクリレート化合物；グリシジル（メタ）アクリレート、エチレングリコールジグリシジルエーテル等のエポキシ化合物；２，２−ビスヒドロキシメチルブタノール−トリス[３−（１−アジリジニル）プロピオネート]、４，４−ビス（エチレンイミノカルボニルアミノ）ジフェニルメタン等のアジリジン化合物；ヘキサメチレンジイソシアネート、ビウレット型イソシアネート等のイソシアネート化合物；オキサゾリン基を側鎖に有するポリオキサゾリン化合物；ビニルトリメトキシシラン、および、Ｎ−（２−アミノエチル）３−アミノプロピルトリメトキシシラン等のアルコキシシラン化合物などが挙げられる。また、架橋剤の反応性に応じて公知の触媒を用いることができ、膜強度および耐久性向上に加えて生産性を向上させることができる。これらは、１種単独で使用してもよいし、２種以上を併用してもよい。
架橋剤の含有量は、３〜２０質量％が好ましく、５〜１５質量％がより好ましい。架橋剤の含有量を３質量％以上とすることにより、架橋密度向上の効果を十分に得ることができ、２０質量％以下とすることにより、コレステリック液晶層の安定性を確保できる。
【００４５】
−空気界面配向制御剤−
コレステリック液晶組成物には、安定的にまたは迅速にプレーナー配向のコレステリック液晶層となるのに寄与する、空気界面配向制御剤を添加してもよい。
空気界面配向制御剤としては、含フッ素(メタ)アクリレート系ポリマー、および、後述する一般式（１）で表される化合物が例示される。空気界面配向制御剤は、これらから選択される２種以上を含有していてもよい。
【００４６】
これらの空気界面配向制御剤は、コレステリック液晶層の空気界面において、液晶化合物の分子のチルト角を低減若しくは実質的に水平配向させることができる。なお、本発明において、「水平配向」とは、液晶分子長軸と膜面が平行であることをいうが、厳密に平行であることを要求するものではなく、本発明では、水平面とのなす傾斜角が２０°未満の配向を意味するものとする。
液晶化合物が空気界面付近で水平配向する場合、配向欠陥が生じ難いため、有効波長範囲（選択反射帯域）以外の領域に対する透明性が高くなり、また、有効波長範囲に対する偏光度を高めることができる。一方、液晶化合物の分子が大きなチルト角で配向すると、コレステリック液晶相の螺旋軸が膜面法線からずれるため、反射率が低下したり、フィンガープリントパターンが発生し、ヘイズの増大および回折性によって偏光度が低下するため好ましくない。
【００４７】
空気界面配向制御剤として利用可能な含フッ素(メタ)アクリレート系ポリマーとしては、例えば、特開２００７−２７２１８５号公報の段落［００１８］〜［００４３］等に記載される化合物が例示される。
【００４８】
前述のように空気界面配向制御剤としては、下記一般式（１）で表される化合物も好適に利用される。
以下、空気界面配向制御剤として利用可能な下記一般式（１）で表される化合物について説明する。
【化１】
0006663501.tif 000002
【００４９】
一般式（１）において、Ｒ1、Ｒ2およびＲ3は、各々独立して、水素原子または置換基を表し、Ｘ1、Ｘ2およびＸ3は単結合または二価の連結基を表す。Ｒ1〜Ｒ3で各々表される置換基としては、好ましくは置換もしくは無置換の、アルキル基（中でも、無置換のアルキル基またはフッ素置換アルキル基がより好ましい）、アリール基（中でもフッ素置換アルキル基を有するアリール基が好ましい）、置換もしくは無置換のアミノ基、アルコキシ基、アルキルチオ基、ハロゲン原子である。Ｘ1、Ｘ2およびＸ3で各々表される二価の連結基は、アルキレン基、アルケニレン基、二価の芳香族基、二価のヘテロ環残基、−ＣＯ−、−ＮＲａ−（Ｒａは炭素原子数が１〜５のアルキル基または水素原子）、−Ｏ−、−Ｓ−、−ＳＯ−、−ＳＯ2−、および、それらの組み合わせからなる群より選ばれる二価の連結基が好ましい。二価の連結基は、アルキレン基、フェニレン基、−ＣＯ−、−ＮＲａ−、−Ｏ−、−Ｓ−および−ＳＯ2−からなる群より選ばれる二価の連結基または該群より選ばれる基を少なくとも２つ組み合わせた二価の連結基がより好ましい。アルキレン基の炭素原子数は、１〜１２が好ましい。アルケニレン基の炭素原子数は、２〜１２が好ましい。二価の芳香族基の炭素原子数は、６〜１０が好ましい。
【００５０】
空気界面配向制御剤として使用可能な、一般式（１）で表される化合物としては、例えば、特開２００５−９９２４８号公報に記載の化合物などが挙げられる。なお、空気界面配向制御剤としては、一般式（１）で表される化合物の１種を単独で用いてもよいし、２種以上を併用してもよい。
【００５１】
コレステリック液晶組成物中における、一般式（１）で表される化合物の添加量は、コレステリック液晶化合物の全質量に対して０．０１〜１０質量％が好ましく、０．０１〜５質量％がより好ましく、０．０２〜１質量％が特に好ましい。
【００５２】
−界面活性剤−
後述するが、コレステリック液晶層を有する反射型円偏光板１６は、基材に、重合開始剤および重合性液晶化合物を含有するコレステリック液晶組成物を塗布し、乾燥し、液晶化合物を重合（架橋、硬化）することで形成する。
ここで、コレステリック液晶組成物を基材に塗布して得られる塗膜の表面張力を調節し、膜厚を均一にするため、コレステリック液晶組成物は、界面活性剤を含有するのが好ましい。
【００５３】
界面活性剤としては、配向を阻害しないものを適宜選択して使用することができる。
界面活性剤としては、例えば、疎水基部分にシロキサンおよび／またはフッ化アルキル基を含有するノニオン系界面活性剤が好適に使用でき、１分子中に２個以上の疎水基部分を持つオリゴマーが特に好適である。
界面活性剤は、市販品を用いてもよい。界面活性剤の市販品としては、例えばＯＭＮＯＶＡ社製ＰｏｌｙＦｏｘのＰＦ−１５１Ｎ、ＰＦ−６３６、ＰＦ−６３２０、ＰＦ−６５６、ＰＦ−６５２０、ＰＦ−３３２０、ＰＦ−６５１、ＰＦ−６５２、ネオス社製フタージェントのＦＴＸ−２０９Ｆ、ＦＴＸ−２０８Ｇ、ＦＴＸ−２０４Ｄ、および、セイミケミカル社製サーフロンのＫＨ−４０等が挙げられる。また、特開２００２−３４１１２６号公報の段落［００８７］に記載のフッ化化合物、特開２００５−９９２４８号公報の段落［００６４］〜［００８０］および段落［００９２］〜［００９６］に記載のフッ化化合物も、好適に挙げられる。
界面活性剤の含有量は、コレステリック液晶組成物の固形分の０．０１〜１質量％が好ましい。界面活性剤の含有量が、０．０１質量％未満であると、空気界面における表面張力が十分低下しないため、配向欠陥が生じることがあり、１質量％を超えると、過剰の界面活性剤が空気界面側で不均一構造を形成し、配向均一性を低下させることがある。
【００５４】
−溶媒−
コレステリック液晶組成物の調製に使用する溶媒としては、特に制限はなく、目的に応じて適宜選択することができるが、有機溶媒が好ましく用いられる。
有機溶媒としては、特に制限はなく、目的に応じて適宜選択することができる。一例として、ケトン類、アルキルハライド類、アミド類、スルホキシド類、ヘテロ環化合物、炭化水素類、エステル類、および、エーテル類等が挙げられる。これらは、１種を単独で使用してもよいし、２種以上を併用してもよい。これらの中でも、環境への負荷を考慮した場合にはケトン類が特に好ましい。
【００５５】
前述のように、コレステリック液晶層は、このような液晶化合物、キラル剤、および、重合開始剤等を溶媒に溶解してなるコレステリック液晶組成物を用いて形成できる。
一例として、コレステリック液晶組成物を調製して、基材上の配向膜上に塗布し、乾燥させて塗膜を得、必要に応じて塗膜を乾燥した後に、液晶化合物を配向させて、液晶化合物を配向させた塗膜に活性光線を照射して液晶化合物を重合することで、コレステリック規則性（コレステリック相）が固定化されたコレステリック液晶層を形成できる。すなわち、この方法により、コレステリック液晶層を有する反射型円偏光板１６を作製できる。
なお、複数のコレステリック液晶層からなる積層膜を形成する場合には、コレステリック液晶層の製造工程を繰り返し行えばよい。
【００５６】
基材の形成材料には、特に制限はなく、十分な耐熱性および光透過性を有するものであれば、無機材料および有機材料のいずれであっても好適に用いることができる。
無機材料としては、例えば、ガラス、石英、および、シリコンなどが挙げられる。
有機材料としては、例えば、トリアセチルセルロース等のアセテート系樹脂；ポリエステル系樹脂、ポリエーテルスルホン系樹脂、ポリスルホン系樹脂、ポリカーボネート系樹脂、ポリアミド系樹脂、ポリイミド系樹脂、ポリオレフィン系樹脂、アクリル系樹脂、ポリノルボルネン系樹脂、セルロース、ポリアリレート系樹脂、ポリスチレン系樹脂、ポリビニルアルコール系樹脂、ポリ塩化ビニル系樹脂、および、ポリ塩化ビニリデン系樹脂、などが挙げられる。これらは、１種を単独で使用してもよいし、２種以上を併用してもよい。
【００５７】
配向膜は、公知の方法で形成すればよい。一例として、有機化合物あるいはポリマー（例えば、ポリイミド、ポリビニルアルコール、ポリエステル、ポリアリレート、ポリアミドイミド、ポリエーテルイミド、ポリアミド、および、変性ポリアミドなどの樹脂）のラビング処理、無機化合物の斜方蒸着、マイクログルーブを有する層の形成、および、ラングミュア・ブロジェット法（ＬＢ膜）による有機化合物（例えば、ω−トリコサン酸、ジオクタデシルメチルアンモニウムクロライド、ステアリル酸メチル）の累積、等の方法が例示される。さらに、電場の付与、磁場の付与または光照射により、配向機能が生じる配向膜も知られている。
これらの中でも、ポリマーのラビング処理により形成する配向膜が特に好ましい。ラビング処理は、ポリマー層の表面を、紙および／または布で、一定方向に、数回擦ることにより実施することができる。
【００５８】
配向膜上へのコレステリック液晶組成物の塗布方法には、特に制限はなく、目的に応じて適宜選択することができる。
一例として、カーテンコーティング法、押し出しコーティング法、ダイレクトグラビアコーティング法、ダイコーティング法、スピンコーティング法、ディップコーティング法、スプレーコーティング法、および、スライドコーティング法などが挙げられる。また、別途、支持台上に塗設したコレステリック液晶組成物を配向膜上へ転写することによっても実施できる。
コレステリック液晶組成物を塗布した後、塗布したコレステリック液晶組成物を加熱することにより、液晶化合物を配向させる。加熱温度は、２００℃以下が好ましく、１３０℃以下がより好ましい。この配向処理により、重合性ネマチック液晶化合物等の液晶化合物が、光学薄膜の面に対して実質的に垂直な方向に螺旋軸を有するようにねじれ配向している光学薄膜が得られる。
【００５９】
前述のように、液晶化合物を配向した後、液晶組成物を重合させる。
重合は、熱重合あるいは光重合など、液晶化合物に応じた公知の方法で行えばよいが、熱重合よりも光照射による光重合の方が好ましい。光照射は、紫外線を用いることが好ましい。照射エネルギーは、２０〜５０Ｊ／ｃｍ2が好ましく、１００〜１，５００ｍＪ／ｃｍ2がより好ましい。光重合反応を促進するため、加熱条件下または窒素雰囲気下で光照射を実施してもよい。照射する紫外線の波長は３５０〜４３０ｎｍが好ましい。重合反応率は、安定性の観点から高いほうが好ましく、７０％以上が好ましく、８０％以上がより好ましい。
重合反応率は、重合性の官能基の消費割合をＩＲ（赤外線）吸収スペクトルを用いて、決定することができる。
【００６０】
コレステリック液晶層を有する反射型円偏光板１６において、コレステリック液晶層の厚さは、０．１〜５０μｍが好ましく、０．５〜１０μｍがより好ましく、１．５〜７μｍが特に好ましい。
【００６１】
（２）直線偏光反射板とλ／４板からなるもの
前述のように、反射型円偏光板１６としては、直線偏光反射板とλ／４板とから構成されるものも利用可能である。
【００６２】
−直線偏光反射板−
直線偏光反射板としては、例えば、（Ｉ）多層構造の直線偏光反射板、（II）複屈折の異なる薄膜を積層した偏光子、（III）ワイヤーグリッド型偏光子、（IV）偏光プリズム、（Ｖ）散乱異方性型偏光板、などが挙げられる。
【００６３】
（Ｉ）  多層構造の直線偏光反射板としては、互いに屈折率の異なる誘電体薄膜を複数層積層してなるものが挙げられる。
有効波長範囲を有する反射型円偏光板に対応する波長選択反射膜とするためには、高屈折率の誘電体薄膜と低屈折率の誘電体薄膜とを交互に複数層積層することが好ましいが、２種以上に制限されず、それ以上の種類であっても構わない。
積層数は、２〜２０層が好ましく、２〜１２層がより好ましく、４〜１０層がさらに好ましく、６〜８層が特に好ましい。積層数が２０層を超えると、多層蒸着により生産効率性が低下し、本発明の目的および効果を達成できなくなることがある。
【００６４】
誘電体薄膜の積層順については、特に制限はなく、目的に応じて適宜選択することができ、例えば、隣接する膜の屈折率が高い場合にはそれより低い屈折率の膜を最初に積層する。その逆に隣接する層の屈折率が低い場合にはそれより高い屈折率の膜を最初に積層する。屈折率が高いか低いかの境目は１．８である。なお、屈折率が高いか低いかは絶対的なものではなく、高屈折率の材料の中でも、相対的に屈折率の大きいものと小さいものとが存在してもよく、これらを交互に使用しても構わない。
【００６５】
高屈折率の誘電体薄膜の材料としては、例えば、Ｓｂ2Ｏ3、Ｓｂ2Ｓ3、Ｂｉ2Ｏ3、ＣｅＯ2、ＣｅＦ3、ＨｆＯ2、Ｌａ2Ｏ3、Ｎｄ2Ｏ3、Ｐｒ6Ｏ11、Ｓｃ2Ｏ3、ＳｉＯ、Ｔａ2Ｏ5、ＴｉＯ2、ＴｌＣｌ、Ｙ2Ｏ3、ＺｎＳｅ、ＺｎＳ、ＺｒＯ2、などが挙げられる。これらの中でも、Ｂｉ2Ｏ3、ＣｅＯ2、ＣｅＦ3、ＨｆＯ2、ＳｉＯ、Ｔａ2Ｏ5、ＴｉＯ2、Ｙ2Ｏ3、ＺｎＳｅ、ＺｎＳ、ＺｒＯ2が好ましく、これらの中でも、ＳｉＯ、Ｔａ2Ｏ5、ＴｉＯ2、Ｙ2Ｏ3、ＺｎＳｅ、ＺｎＳ、ＺｒＯ2が特に好ましい。
【００６６】
低屈折率の誘電体薄膜の材料としては、例えば、Ａｌ2Ｏ3、ＢｉＦ3、ＣａＦ2、ＬａＦ3、ＰｂＣｌ2、ＰｂＦ2、ＬｉＦ、ＭｇＦ2、ＭｇＯ、ＮｄＦ3、ＳｉＯ2、Ｓｉ2Ｏ3、ＮａＦ、ＴｈＯ2、ＴｈＦ4、などが挙げられる。これらの中でも、Ａｌ2Ｏ3、ＢｉＦ3、ＣａＦ2、ＭｇＦ2、ＭｇＯ、ＳｉＯ2、Ｓｉ2Ｏ3が好ましく、Ａｌ2Ｏ3、ＣａＦ2、ＭｇＦ2、ＭｇＯ、ＳｉＯ2、Ｓｉ2Ｏ3が特に好ましい。
なお、誘電体薄膜の材料においては、原子比についても特に制限はなく、目的に応じて適宜選択することができ、成膜時に雰囲気ガス濃度を変えることにより、原子比を調節することができる。
【００６７】
誘電体薄膜の成膜方法としては、特に制限はなく、目的に応じて適宜選択することができ、例えば、イオンプレーティング、イオンビーム等の真空蒸着法、スパッタリング等の物理的気相成長法（ＰＶＤ（Physical Vapor Deposition）法）、化学的気相成長法（ＣＶＤ（Chemical Vapor Deposition）法）、などが挙げられる。これらの中でも、真空蒸着法、スパッタリング法が好ましく、スパッタリング法が特に好ましい。
スパッタリング法としては、成膜レートの高いＤＣ（Direct Current）スパッタリング法が好ましい。なお、ＤＣスパッタリング法においては、導電性が高い材料を用いることが好ましい。
また、スパッタリング法により多層成膜する方法としては、例えば、（１）１つのチャンバで複数のターゲットから交互または順番に成膜する１チャンバ法、（２）複数のチャンバで連続的に成膜するマルチチャンバ法とがある。これらの中でも、生産性および材料コンタミネーションを防ぐ観点から、マルチチャンバ法が特に好ましい。
誘電体薄膜の膜厚としては、光学波長オーダーで、λ／１６〜λの膜厚が好ましく、λ／８〜３λ／４がより好ましく、λ／６〜３λ／８がさらに好ましい。
【００６８】
誘電体蒸着層は、該誘電体蒸着層中を伝播する光は、各誘電体薄膜毎に光の一部が多重反射し、それらの反射光が干渉して誘電体薄膜の厚みと光に対する膜の屈折率との積で決まる波長の光のみが選択的に透過される。また、誘電体蒸着層の中心透過波長は入射光に対して角度依存性を有しており、入射光を変化させると透過波長を変えることができる。
【００６９】
（II）  複屈折の異なる薄膜を積層した偏光子としては、例えば特表平９−５０６８３７号公報などに記載されたものを用いることができる。
具体的には、屈折率関係を得るために選ばれた条件下で加工すると、広く様々な材料を用いて、偏光子を形成できる。一般に、第一の材料の１つが、選ばれた方向において、第２の材料とは異なる屈折率を有することが必要である。この屈折率の違いは、フィルムの形成中、またはフィルムの形成後の延伸、押出成形、或いはコーティングを含む様々な方法で達成できる。さらに、２つの材料が同時押出することができるように、類似のレオロジー特性（例えば、溶融粘度）を有することが好ましい。
複屈折の異なる薄膜を積層した偏光子は、市販品を用いてもよい。このような偏光子の市販品としては、例えば、３Ｍ社製の商品名：ＤＢＥＦなどが挙げられる。
【００７０】
（III）  ワイヤーグリッド型偏光子は、金属細線の複屈折によって、偏光の一方を透過し、他方を反射させる偏光子である。
ワイヤーグリッド偏光子は、金属ワイヤーを周期的に配列したもので、テラヘルツ波帯域で主に偏光子として用いられる。ワイヤーグリッドが偏光子として機能するためには，ワイヤー間隔が入射電磁波の波長よりも十分小さいことが必要となる。
ワイヤーグリッド偏光子では、金属ワイヤーが等間隔に配列されている。金属ワイヤーの長手方向と平行な偏光方向の偏光成分はワイヤーグリッド偏光子において反射され、垂直な偏光方向の偏光成分はワイヤーグリッド偏光子を透過する。
ワイヤーグリッド型偏光子は、市販品を用いてもよい。ワイヤーグリッド型偏光子の市販品としては、例えば、エドモンドオプティクス社製のワイヤーグリッド偏光フィルタ５０×５０およびＮＴ４６−６３６などが挙げられる。
【００７１】
このような直線偏光反射板における、直線偏光の反射波長範囲を調節することにより、有効波長範囲を有する反射型円偏光板を作製できる。
反射する直線偏光の波長範囲を調節は、ワイヤーグリッド偏光子におけるワイヤーグリッドのピッチの調節、偏光子の断面形状のアスペクト比の調節、偏光子の形成材料の選択等の公知の方法で行えばよい。
【００７２】
−λ／４板−
λ／４板としては、特に制限はなく、目的に応じて適宜選択することができるが、例えば、延伸されたポリカーボネートフィルム、延伸されたノルボルネン系ポリマーフィルム、炭酸ストロンチウムのような複屈折を有する無機粒子を含有して配向させた透明フィルム、支持台上に無機誘電体を斜め蒸着した薄膜などが挙げられる。
【００７３】
λ／４板としては、例えば、（１）特開平５−２７１１８号公報、および特開平５−２７１１９号公報に記載された、レターデーションが大きい複屈折性フィルムと、レターデーションが小さい複屈折性フィルムとを、それらの光軸が直交するように積層させた位相差板、（２）特開平１０−６８８１６号公報に記載された、特定波長においてλ／４波長となっているポリマーフィルムと、それと同一材料からなり同じ波長においてλ／２波長となっているポリマーフィルムとを積層させて、広い波長領域でλ／４波長が得られる位相差板、（３）特開平１０−９０５２１号公報に記載された、二枚のポリマーフィルムを積層することにより広い波長領域でλ／４波長を達成できる位相差板、（４）国際公開第００／２６７０５号パンフレットに記載された変性ポリカーボネートフィルムを用いた広い波長領域でλ／４波長を達成できる位相差板、（５）国際公開第００／６５３８４号パンフレットに記載されたセルロースアセテートフィルムを用いた広い波長領域でλ／４波長を達成できる位相差板、などが挙げられる。
λ／４板は、市販品を用いてもよい。λ／４板の市販品としては、例えば商品名：ピュアエース  ＷＲ（帝人株式会社製）などが挙げられる。
【００７４】
前述のように、反射型円偏光板１６は、反射型円偏光板１６は、有効波長範囲を有するものであり、この有効波長範囲の左円偏光もしくは右円偏光を反射し、それ以外の光を透過する。また、有効波長範囲以外の波長領域は、全ての光を透過する。
【００７５】
反射型円偏光板１６の有効波長範囲は、照明装置１０が対象とする植物に応じて、適宜、選択すればよい。
ここで、前述のように、一般的に、植物の成長（重量増加）の促進には、赤色光の照射が好適である。また、後述するが、反射型円偏光板１６には、斜め入射する光が多く、光が斜め入射すると、反射型円偏光板１６の有効波長範囲は、短波長側にシフトする。
この点を考慮すると、有効波長範囲の短波長側は、５００ｎｍ以上であるのが好ましく、５４０ｎｍ以上であるのがより好ましく、５７０ｎｍ以上であるのが更に好ましい。他方、有効波長範囲の長波長側は、７００ｎｍ以上であるのが好ましく、７４０ｎｍ以上であるのがより好ましく、７７０ｎｍ以上であるのが更に好ましい。
他方、有効波長範囲の長波長側の上限には、特に制限は無いが、本発明者らの検討によれば、１０００ｎｍ以下であるのが好ましく、９００ｎｍ以下であるのがより好ましく、８００ｎｍ以下であるのが更に好ましい。
反射型円偏光板１６の有効波長範囲は、例えば、ＡＸＯＭＥＴＲＩＣＳ社製の偏光位相差解析装置ＡｘｏＳｃａｎなどにより測定することができる。
【００７６】
図２の上段に、反射型円偏光板１６の（光）透過率の特性の一例を、図２の下段に、光源１４の出力特性（発光スペクトル特性）の一例を、それぞれ概念的に示す。
なお、図２においては、反射型円偏光板１６の透過率の特性は、最大透過率を１００％として規格化している。また、図２においては、光源１４の出力特性は、最大出力（最大ピーク）を１００％として規格化している。
前述のように、反射型円偏光板１６は、有効波長範囲の波長の光は、右円偏光を透過して左円偏光を反射する、もしくは、左円偏光を透過して右左円偏光を反射する。また、図２に示すように、有効波長範囲以外の波長の光は、全てを透過する。例えば、コレステリック液晶層を用いる反射型円偏光板１６であれば、コレステリック液晶層が選択反射（選択反射特性）を示す波長範囲が有効波長範囲であり、図示例においては、６３０〜８００ｎｍの範囲が有効波長範囲となる。
本発明の照明装置１０は、図２に示すように、反射型円偏光板１６の有効波長範囲の中心波長をλ１、光源１４の中心波長をλ２、反射型円偏光板１６の最小透過率Ｔminの半値透過率Ｔ1/2となる２つの波長の幅をｗ、半値透過率Ｔ1/2となる２つの波長の短波長側の波長をλ３、とした際に、
λ１＞λ２、λ２＞λ３、および、ｗ＞３０ｎｍ、
を満たす。なお、半値透過率Ｔ1/2は、下記式で示される。
半値透過率Ｔ1/2＝１００−（１００−Ｔmin）÷２
【００７７】
本発明の照明装置１０は、このような構成を有することにより、植物の生長を促進する目的とする波長範囲における円偏光度が高い光を出射でき、すなわち、植物の成長を制御できる特定の波長範囲において、植物の成長に寄与する特定の円偏光の割合を多くして、高い円偏光度の光を植物に照射できる。
なお、以下の説明は、一例として、反射型円偏光板１６が、左円偏光を反射して右円偏光を透過する場合を例に行う。従って、照明装置１０は、反射型円偏光板１６の有効波長範囲、および、有効波長範囲よりも若干の短波長側では、右円偏光を植物に照射する。なお、有効波長範囲よりも、若干、短波長側の光に関しては、後に詳述する。
【００７８】
前述のように、植物に、特定の波長で特定の円偏光の光を照射することにより、植物の成長を促進できる。
このような光を照射する照明装置として、特許文献２に示されるような、光源と、光源が出射した光の偏光状態を制御する偏光状態制御部材とを備え、光源が出射した光の一部の波長範囲（波長帯域）の偏光状態を円偏光に変更する植物用照明装置が知られている。
この植物用照明装置では、一例として、偏光状態制御部材に、特定の波長の左円偏光を反射するコレステリック液晶層を利用する反射型円偏光板を用い、偏光を制御する有効波長範囲を５８０〜７２０ｎｍとして、光源が出射した光を反射型円偏光板に入射して、５８０〜７２０ｎｍの波長帯の左円偏光を反射し、右円偏光を透過することで、赤色の右円偏光を植物に照射して、植物の成長を促進している。
【００７９】
ここで、植物の成長を促進するためには、光源１４は、中心波長が、植物の成長に最も効果が有る波長である光源１４を選択するのが好ましい。
他方、反射型円偏光板は、光源１４の中心波長において、最も適正に左円偏光を反射して右円偏光を透過するように、有効波長範囲の中心波長は、光源の中心波長と一致させるのが好ましい。
【００８０】
ところが、光源として好適に用いられるＬＥＤ等は、拡散光を出射する。そのため、図１に概念的に示すように、光源１４が出射した光は、光Ｌ１のように、反射型円偏光板１６に垂直に入射（入射角０°で入射）する光は少なく、大部分が、光Ｌ２のように、筐体１２の内面１２ａに反射されて斜めに反射型円偏光板１６に入射し、あるいは、光源１４から直接、斜めに反射型円偏光板１６に入射する。
反射型円偏光板１６の有効波長範囲は、光が反射型円偏光板１６に垂直に入射した場合に対応して設定される。そのため、光が反射型円偏光板１６に斜めに入射すると、反射型円偏光板１６の有効波長範囲が短波長側にシフト（移動）してしまう。例えば、前述の例であれば、有効波長範囲（制御波長帯域）が５８０〜７２０ｎｍであるのに、光が反射型円偏光板１６に斜めに入射した場合には、有効波長範囲が短波長側にシフトして、５１０〜６５０ｎｍの左円偏光を反射し、５１０〜６５０ｎｍ右円偏光を透過してしまう。
すなわち、従来の照明装置では、光源の種類および反射板の形状等によっては、植物に照射する右円偏光は、植物の促進に寄与する目的とする波長とは異なる波長の光が多く、すなわち、目的とする波長範囲における円偏光度が低くなってしまい、植物の成長の促進の程度が低下してしまう。
【００８１】
これに対し、本発明の照明装置１０は、前述のように、反射型円偏光板１６の有効波長範囲の中心波長をλ１、光源１４の中心波長をλ２、反射型円偏光板１６の最小透過率Ｔminの半値透過率Ｔ1/2となる２つの波長の幅をｗ、半値透過率Ｔ1/2となる２つの波長の短波長側の波長をλ３、とした際に、『λ１＞λ２、λ２＞λ３、および、ｗ＞３０ｎｍ』を満たす。
すなわち、本発明の照明装置１０は、植物に最も照射したい波長である光源１４の中心波長λ２に対して、反射型円偏光板１６の有効波長範囲の中心波長λ１を長波長側に設定し、さらに、半値透過率Ｔ1/2の中に光源１４の中心波長λ２を含むように、反射型円偏光板の有効波長範囲を設定する。
【００８２】
前述のように、照明装置１０においては、大部分の光が、反射型円偏光板１６に斜めに入射する。そのため、本発明の照明装置１０によれば、光の斜め入射によって反射型円偏光板１６の反射波長範囲が短波長側にシフトすることで、反射型円偏光板１６を透過する、植物に照射する光の大部分を、光源１４の中心波長λ２に近い、植物に照射したい波長範囲の右円偏光の光にできる。すなわち、本発明の照明装置１０によれば、植物への照射を目的とする波長範囲において、円偏光度の高い右円偏光を植物に照射できる。
また、周知のように、円偏光は、反射されるたびに、回転方向が変わる。従って、光源１４が出射した、植物に照射したい帯域の光は、いずれは右円偏光になって反射型円偏光板１６に入射する。そのため、本発明の照明装置１０によれば、光源１４が出射した、植物に照射したい波長範囲の光の大部分を、右円偏光として出射して、植物に照射できる。
【００８３】
本発明の照明装置１０において、反射型円偏光板１６の有効波長範囲の中心波長λ１が、光源１４の中心波長λ２以下である場合、すなわち、『λ１≦λ２』である場合には、光の斜め入射によって反射型円偏光板１６の反射波長範囲が短波長側にシフトすることで、反射型円偏光板１６を透過する右円偏光の波長が、中心波長λ２よりも大幅に短波長の光になってしまい、目的とする波長範囲の右円偏光を出射できなくなってしまう。
【００８４】
また、目的とする波長範囲において円偏光度を向上できる、光の斜め入射に対しても有効に作用できる等の点で、λ１およびλ２は、『λ１−λ２＞１０ｎｍ』を満たすのが好ましく、『λ１−λ２＞２０ｎｍ』を満たすのがより好ましく、『λ１−λ２＞３０ｎｍ』を満たすのが更に好ましい。
さらに、目的とする波長範囲において円偏光度を向上できる、光の斜め入射に対しても有効に作用できる等の点で、λ１およびλ２は、『λ１−λ２＜３００ｎｍ』を満たすのが好ましく、『λ１−λ２＜２００ｎｍ』を満たすのがより好ましく、『λ１−λ２＜１００ｎｍ』を満たすのが更に好ましい。
以上の点、および、前述の光源１４の好ましい中心波長λ２を考慮すると、反射型円偏光板１６の有効波長範囲の中心波長λ１は５７０〜１０６０ｎｍが好ましく、５８０〜９６０ｎｍがより好ましく、５９０〜８６０ｎｍが更に好ましい。
【００８５】
本発明において、半値透過率Ｔ1/2となる２つの波長の短波長側の波長λ３が、光源１４の中心波長λ２以上で有る場合、すなわち、『λ２≦λ３』である場合には、光源１４の中心波長λ２が、反射型円偏光板１６の有効波長範囲の中心波長λ１から大きく外れてしまい、場合によっては、光源１４の中心波長λ２が、反射型円偏光板１６の有効波長範囲よりも短波長になってしまう。
この場合には、光の斜め入射によって反射型円偏光板１６の反射波長範囲が短波長側にシフトしても、反射型円偏光板１６を透過する右円偏光の波長が目的とする波長範囲にならない、透過光の強度が下がる等の不都合を生じる。
【００８６】
また、目的とする波長範囲の右円偏光を好適に出射できる等の点で、λ２およびλ３は、『λ２−λ３＝３００〜１０ｎｍ』を満たすのが好ましく、『λ２−λ３＝２００〜２０ｎｍ』を満たすのがより好ましい。
【００８７】
ここで、本発明においては、図２に示すように、下記の式
透過率Ｔ80＝１００−（１００−Ｔmin）×０．８
で示される透過率Ｔ80となる波長の短波長側の波長をλ４、とした際に、このλ４と光源１４の中心波長λ２とが、
λ２＜λ４
を満たすのが好ましい。
本発明においては、このような構成を有することにより、光の斜め入射によって反射型円偏光板１６の反射波長範囲が短波長側にシフトした場合に、反射型円偏光板１６による反射波長範囲を好適に中心波長λ２に近くできる。すなわち、本発明は、この構成を有することにより、目的とする波長範囲において円偏光度を向上できる、光の斜め入射に対しても有効に作用できる等の点で好ましい。
【００８８】
また、上記効果を好適に得られる点で、λ２およびλ４は、『λ４−λ２＝３００〜１０ｎｍ』を満たすのが好ましく、『λ４−λ２＝２００〜２０ｎｍ』を満たすのがより好ましい。
【００８９】
本発明の照明装置において、半値透過率Ｔ1/2となる２つの波長の幅ｗが３０ｎｍ以下では、光の斜め入射によって反射型円偏光板１６の反射波長範囲が短波長側にシフトしても、反射型円偏光板１６を透過する右円偏光の波長が目的とする波長範囲にならない等の不都合を生じる。
また、目的とする波長範囲の右円偏光を好適に出射できる等の点で、幅ｗは５０ｎｍ以上が好ましく、７０ｎｍ以上がより好ましい。
【００９０】
幅ｗの上限には、特に制限は無い。しかしながら、例えば反射型円偏光板１６がコレステリック液晶層を利用する場合、波長の幅ｗを広くするためには、コレステリック液晶層の積層数を多くする必要があり、反射型円偏光板１６のコストおよび作製の手間等の点で、不利になる。
この点を考慮すると、幅ｗは３００ｎｍ以下とするのが好ましく、２００ｎｍ以下とするのがより好ましい。
【００９１】
本発明の照明装置１０においては、光源１４と反射型円偏光板１６との間に、拡散板および／または位相差板を有するのが好ましい。
光源１４と反射型円偏光板１６との間に、拡散板および／または位相差板を有することにより、反射型円偏光板１６が反射した光をリサイクルする際に偏光を解消して光のリサイクル効率を上げることができる点で好ましい。
位相差板の面内方向の位相差（面内レターデーションＲｅ）は、波長５５０ｎｍで３００ｎｍ以上が好ましく、１，０００ｎｍ以上がより好ましい。面内方向の位相差が、波長５５０ｎｍで３００ｎｍ以上とすることにより、偏光の解消効果を十分に得て、光のリサイクル効率を向上できる。
拡散板および／または位相差板は、反射型円偏光板１６のベース基材を兼ねていてもよい。拡散板および／または位相差板は、ＵＶ吸収剤を含有していてもよい。
【００９２】
本発明の照明装置１０においては、中心波長λ２が『λ１＞λ２およびλ２＞λ３』を満たす光源１４に加え、中心波長が『λ１＞λ２および／またはλ２＞λ３』を満たさない第２の光源（第２の発光装置）を併用してもよい。
この場合において、光源としては、発光の中心波長が反射型円偏光板１６の有効波長範囲よりも短波長側に位置する光源が好ましく例示され、青色光を出射する光源がより好ましく例示され、中心波長が４５０ｎｍである光源が特に好ましく例示される。
前述のように、植物の成長促進（重量増加）には、赤色光が好適である。一方、植物の形状の制御には、青色光が好適であり、中心波長４５０ｎｍの青色光は特に好適である。そのため、照明装置１０が、光源１４に加え、このような光源を有することにより、植物の政商を促進すると共に、形も良好な植物を生産することができる。
【００９３】
なお、第２の光源の光量は、一例として、光源１４の光量に対して、第２の光源：光源１４の光量比で１：１０程度とすればよい。
また、第２の光源は、光源１４で例示した各種の光源（発光素子）が利用可能である。
【００９４】
本発明の照明装置１０は、植物の生長に有効な波長範囲の右円偏光（または左円偏光）の光を植物に照射して、植物の成長を促進、制御するものである。ここで、本発明の照明装置１０に関するメカニズムについては、以下のように推定している。
植物の花芽形成促進、抑制、成長制御等に関わるフィトクロム、クリプトクロム、フォトトロピン、ＺＴＬ（ZEITLUPE）などの光受容体に含まれる発色団のフィトクロモビン、フラビンはキラル剤であるため、光吸収波長領域近傍において円偏光に対する吸収二色性を有する。つまり、光受容体が吸収する光は左右いずれかの円偏光であり、もう一方のセンスの円偏光はそれと比較して吸収されにくいために、これを照射しても光受容体の機能を誘起することが難しい。そのため左右それぞれの円偏光のみの照射する場合、成長が異なる現象が生じるものと推定している。ただ、これらの吸収二色性は実験室レベルでの溶液系で確認できる現象であって、実際には発色団に偏光がいたるまでに細胞内の物質による散乱のため偏光状態がくずされ、前述のような現象は見られないと考えることが一般的である。しかし、驚いたことに、本発明においては、これらが存在する葉または茎の中においても、照射光の偏光状態に応じて植物の成長が制御可能であることが分かった。
【００９５】
植物の光周性に関わるフィトクロムの場合、６５０ｎｍ付近に吸収極大を有する赤色光吸収型と７５０ｎｍ付近に吸収極大を有する遠赤色光吸収型があり、６５０ｎｍ付近の光照射で赤色光吸収型が遠赤色光吸収型に転換される。一方、７５０ｎｍ付近の光照射で赤遠色光吸収型が赤色光吸収型に転換される。さらに、暗状態経時によっても赤遠色光吸収型の赤色光吸収型への転換が進む。これらの反応によって生じた赤遠色光吸収型の量が植物の開花時期を制御している。この反応を人工的に制御することで、例えば菊の栽培で行われているような夜間照明などで開花時期を制御することが可能である。この照明として本発明の照明装置１０のフィトクロムの吸収波長領域でのみフィトクロムが吸収する右円偏光を照射する光源を用いた場合、電照の効果を落とさずに必要な消費電力押さえることが可能となる。
【００９６】
地球上には、さまざまな植物があり幾種類もの発色団が存在するので、植物の種類および／または制御目的等に応じて、円偏光とする波長範囲、および、円偏光のセンスを変えることが重要である。当然、ある波長範囲では右円偏光を、別な波長範囲では左円偏光をというように、別々なセンスの円偏光を同時に照射することが好ましい場合もあり、その目的にも本発明の照明装置１０は使用できる。
【００９７】
本発明の照明装置１０は、休眠、発芽、成苗、細胞伸長期間、花芽分化などの植物の成長過程の時期に応じて、照射する円偏光の波長範囲を、反射型円偏光板１６を交換することによって、使い分けてもよい。また、日周の時期に応じて、照射のタイミング、光強度、および、偏光状態などを調節してもよい。さらに、パルス的な発光を用いたり、照射する植物の部位に応じて、異なる偏光状態の光を照射をするなどの使い分けをしてもよい。また、植物工場において、本発明の照明装置による光照射と湿度、温度、ガス濃度の制御と組み合わせてもよい。
【００９８】
本発明の照明装置１０が対象とする植物には、特に制限はなく、目的に応じて適宜選択することができる。
例えば、ウリ科、ナス科、マメ科、バラ科、アブラナ科、キク科、セリ科、アカザ科、イネ科、アオイ科、ウコギ科、シソ科、ショウガ科、スイレン科、サトイモ科の野菜、キク科、バラ科、サトイモ科、ナデシコ科、アブラナ科、イソマツ科、リンドウ科、ボマノハグサ科、マメ科、ボタン科、アヤメ科、ナス科、ヒガンバナ科、ラン科、リュウゼツラン科、ミズキ科、アカネ科、ヤナギ科、ツツジ科、モクセイ科、モクレン科、サクラソウ科、シュウカイドウ科、シソ科、フウロソウ科、ベンケイソウ科、キンポウゲ科、イワタバコ科、サボテン科、シダ類、ウコギ科、クワ科、ツユクサ科、パイナップル科、クズウコン科、トウダイクサ科、コショウ科、タカトウダイ科、ユキノシタ科、アカバナ科、アオイ科、フトモモ科、ツバキ科およびオシロイバナ科の切り花類、鉢物類の花卉、バラ科、ブドウ科、クワ科、カキノキ科、ツツジ科、アケビ科、マタタビ科、トケイソウ科、ミカン科、ウルシ科、パイナップル科およびフトモモ科の果樹、ならびに、藻類などが挙げられる。
【００９９】
さらに詳しく例示すると、キュウリ、メロン、カボチャ、ニガウリ、ズッキーニ、スイカ、シロウリ、トウガン、ヘチマ、キンシウリ、トマト、ピーマン、トウガラシ、ナス、ペピーノ、シシトウ、エンドウ、インゲンマメ、ササゲ、エダマメ、ソラマメ、シカクマメ、サヤエンンドウ、サヤインゲン、フジマメ、イチゴ、トウモロコシ、オクラ、ブロッコリー、カイワレダイコン、クレソン、コマツナ、ツケナ、レタス、フキ、シュンギク、食用ギク、セルリー、パセリー、ミツバ、セリ、ネギ、ワケギ、ニラ、アスパラガス、ホウレンソウ、オカヒジキ、ウド、シソ、ショウガ、ダイコン、カブ、ワサビ、ラディシュ、ルタバカ、コカブ、ニンニク、ラッキョウ、レンコンおよびサトイモ等の野菜；アスター、ローダンセ、アザミ、ナデシコ、ストック、ハナナ、スターチス、トルコキキョウ、キンギョソウ、スィートピー、ハナショウブ、キク、リアトリス、ガーベラ、マーガレット、ミヤコワスレ、シャスターデージー、カーネーション、シュツコンカスミソウ、リンドウ、シャクヤク、ホウズキ、リオン、ダリア、カラー、グラジオラス、アイリス、フリージア、チューリップ、スイセン、アマリリス、シンビジューム、ドラセナ、バラ、ボケ、サクラ、モモ、ウメ、コデマリ、キイチゴ、ナナカマド、ミズキ、サンシュ、サンダンカ、ブルバディア、ヤナギ、ツツジ類、レンギョウ、モクレン、シラネリア、ディモルホセカ、プリムラ、ペチュニア、ベゴニア、リンドウ、コリウス、ゼラニュウム、ペラルゴニューム、ロケヤ、アンスリューム、クレマチス、スズラン、セントポーリア、シクラメン、ラナンキュラス、グロキシニア、デンドロビューム、カトレア、ファレノプシス、バンダ、エビデンドラム、オンシジウム、シャコバサボテン、カニバサボテン、クジャクサボテン、カランコエ、ネフロレピス、アジアンタム、タニワタリ、ポトス、ディフェンバキヤ、スパティフラム、シンゴニューム、オリヅルラン、シエフレラ、ヘデラ、ゴムノキ、ドラセナ、コルジリネ、ブライダルベール、アナナス類、カラテヤ、クロトン、ペペロミヤ、ポインセチア、ハイドランジア、フクシア、ハイビスカス、ガーデニア、ギョリュウバイ、ツバキ、ブーゲンビレアおよびボタン等の花卉；ニホンナシ、モモ、オウトウ、スモモ、リンゴ、プルーン、ネクタリン、アンズ、ラズベリー、ウメ、ブドウ、イチジク、カキ、ブルーベリー、アケビ、キウィフルーツ、パッションフルーツ、ビワ、ウンシュウミカン、マーコレット、レモン、ユズ、仏手柑、ハッサク、ブンタン、花ユズ、キンカン、セミノール、イヨカン、ネーブルオレンジ、アンコール、ノバ、日向夏、ライム、スダチ、カボス、晩白柚、タンカン、マンゴー、パインアップルおよびグアバ等の果樹；  ならびに、藻類などが挙げられる。
これらの中でも、葉物野菜、アブラナ科ツケナ類のコマツナ（小松菜）が、特に好ましい。
【０１００】
以上、本発明の植物用照明装置について詳細に説明したが、本発明は前述の例に制限はされず、本発明の要旨を逸脱しない範囲において、各種の改良や変更を行ってもよいのは、もちろんである。
例えば、以上の例では、反射型円偏光板１６は、有効波長範囲の左円偏光を反射して右円偏光を透過したが、本発明は、これに制限はされず、反射型円偏光板１６は、有効波長範囲の右円偏光を反射して左円偏光を透過するものでもよい。
【実施例】
【０１０１】
以下に実施例を挙げて本発明の特徴をさらに具体的に説明する。以下の実施例に示す材料、試薬、使用量、物質量、割合、処理内容、処理手順等は、本発明の趣旨を逸脱しない限り適宜変更することができる。したがって、本発明の範囲は以下に示す具体例により制限的に解釈されるべきものではない。【０１０２】
［実施例１］
−コレステリック液晶塗布液の調製−
下記の重合性液晶化合物１および重合性液晶化合物２、キラル剤（ＢＡＳＦ社製、パリオカラーＬＣ７６５）、下記の配向制御剤、ならびに、重合開始剤（チバスペシャリティケミカルズ社製、イルガキュア８１９）を、クロロホルムに投入して、反射型円偏光板１６を作製するためのコレステリック液晶塗布液を調製した。【０１０３】
＊重合性液晶化合物１
【化２】
0006663501.tif 000003
＊重合性液晶化合物２
【化３】
0006663501.tif 000004
＊配向制御剤
【化４】
0006663501.tif 000005
【０１０４】
−反射型円偏光板の作製−
調製したコレステリック液晶塗布液を、ワイヤーバーを用いて、乾燥後膜厚が３．５μｍになるように、ラビング処理した富士フイルム社製のポリエチレンテレフタレート（ＰＥＴ（Polyethylene Terephthalate））フィルム上に、室温にて塗布した。なお、このＰＥＴフィルムの面内方向の位相差（面内レターデーションＲｅ）は、波長５５０ｎｍにおいて２，０００ｎｍ以上であった。
ＰＥＴフィルムに塗布したコレステリック液晶塗布液を、室温にて３０秒間乾燥させた後、１００℃の雰囲気で２分間加熱し、その後、３０℃でフュージョン社製Ｄバルブランプ（９０ｍＷ／ｃｍ）にて、出力６０％で、１２秒間、紫外線を照射して、コレステリック液晶層を固定することにより、反射型円偏光板１６を作製した。
作成した反射型円偏光板１６は、コレステリック液晶のセンスが左であり、従って、この反射型円偏光板１６は、左円偏光を反射して右円偏光を透過する。【０１０５】
作製した反射型円偏光板１６について、分光光度計（日本分光社製、Jasco Ｖ−５５０）を用いて透過率特性を測定した。
その結果、有効波長範囲は６３０〜７５０ｎｍで、有効波長範囲の幅は１２０ｎｍ、
有効波長範囲の中心波長λ１は６９０ｎｍ、
半値透過率Ｔ1/2となる短波長側の波長λ３は６４０ｎｍ、
半値透過率Ｔ1/2となる波長の幅ｗは１００ｎｍ、
透過率Ｔ80となる短波長側の波長λ４は６７０ｎｍ、であった。【０１０６】
［実施例２］
反射型円偏光板１６を作製するためのコレステリック液晶塗布液を調製において、重合性液晶化合物１、重合性液晶化合物２およびキラル剤の量比を変更した以外は、実施例１と同様に反射型円偏光板１６を作製した。
作製した反射型円偏光板について、実施例１と同様に透過率特性を測定した。
その結果、有効波長範囲は６３０〜８００ｎｍで、有効波長範囲の幅は１７０ｎｍ、
有効波長範囲の中心波長λ１は７１５ｎｍ、
半値透過率Ｔ1/2となる短波長側の波長λ３は６４０ｎｍ、
半値透過率Ｔ1/2となる波長の幅ｗは１５０ｎｍ、
透過率Ｔ80となる短波長側の波長λ４は６９５ｎｍ、であった。【０１０７】
［実施例３］
反射型円偏光板１６を作製するためのコレステリック液晶塗布液を調製において、重合性液晶化合物１、重合性液晶化合物２およびキラル剤の量比を変更した以外は、実施例１と同様に反射型円偏光板１６を作製した。
作製した反射型円偏光板について、実施例１と同様に透過率特性を測定した。
その結果、有効波長範囲は６２０〜７４０ｎｍで、有効波長範囲の幅は１２０ｎｍ、
有効波長範囲の中心波長λ１は６８０ｎｍ、
半値透過率Ｔ1/2となる短波長側の波長λ３は６３０ｎｍ、
半値透過率Ｔ1/2となる波長の幅ｗは１００ｎｍ、
透過率Ｔ80となる短波長側の波長λ４は６６０ｎｍ、であった。【０１０８】
［比較例１］
反射型円偏光板１６を作製するためのコレステリック液晶塗布液を調製において、重合性液晶化合物１、重合性液晶化合物２およびキラル剤の量比を変更した以外は、実施例１と同様に反射型円偏光板１６を作製した。
作製した反射型円偏光板について、実施例１と同様に透過率特性を測定した。
その結果、有効波長範囲は６００〜７２０ｎｍで、有効波長範囲の幅は１２０ｎｍ、
有効波長範囲の中心波長λ１は６６０ｎｍ、
半値透過率Ｔ1/2となる短波長側の波長λ３は６１０ｎｍ、
半値透過率Ｔ1/2となる波長の幅ｗは１００ｎｍ、
透過率Ｔ80となる短波長側の波長λ４は６４０ｎｍ、であった。【０１０９】
［比較例２］
反射型円偏光板１６を作製するためのコレステリック液晶塗布液を調製において、重合性液晶化合物１、重合性液晶化合物２およびキラル剤の量比を変更した以外は、実施例１と同様に反射型円偏光板１６を作製した。
作製した反射型円偏光板について、実施例１と同様に透過率特性を測定した。
その結果、有効波長範囲は６７０〜７９０ｎｍで、有効波長範囲の幅は１２０ｎｍ、
有効波長範囲の中心波長λ１は７３０ｎｍ、
半値透過率Ｔ1/2となる短波長側の波長λ３は６８０ｎｍ、
半値透過率Ｔ1/2となる波長の幅ｗは１００ｎｍ、
透過率Ｔ80となる短波長側の波長λ４は７１０ｎｍ、であった。【０１１０】
［比較例３］
反射型円偏光板１６を作製するためのコレステリック液晶塗布液を調製において、重合性液晶化合物１、重合性液晶化合物２およびキラル剤の量比を変更した以外は、実施例１と同様に反射型円偏光板１６を作製した。
作製した反射型円偏光板について、実施例１と同様に透過率特性を測定した。
その結果、有効波長範囲は６３５〜６８５ｎｍで、有効波長範囲の幅は５０ｎｍ、
有効波長範囲の中心波長λ１は６６０ｎｍ、
半値透過率Ｔ1/2となる短波長側の波長λ３は６４５ｎｍ、
半値透過率Ｔ1/2となる波長の幅ｗは３０ｎｍ、
透過率Ｔ80となる短波長側の波長λ４は６５０ｎｍ、であった。【０１１１】
［比較例４］
反射型円偏光板１６を作製するためのコレステリック液晶塗布液を調製において、重合性液晶化合物１、重合性液晶化合物２およびキラル剤の量比を変更した以外は、実施例１と同様に反射型円偏光板１６を作製した。
作製した反射型円偏光板について、実施例１と同様に透過率特性を測定した。
その結果、有効波長範囲は５７０〜６９０ｎｍで、有効波長範囲の幅は１２０ｎｍ、
有効波長範囲の中心波長λ１は６３０ｎｍ、
半値透過率Ｔ1/2となる短波長側の波長λ３は５８０ｎｍ、
半値透過率Ｔ1/2となる波長の幅ｗは１００ｎｍ、
透過率Ｔ80となる短波長側の波長λ４は６１０ｎｍ、であった。【０１１２】
［評価］
次に、図１に示すように、作製した各反射型円偏光板１６を、赤色ＬＥＤランプ（中心波長６６０ｎｍ）の放射前面に配置して、植物用照明装置を作製した。従って、発光装置の中心波長λ２は６６０ｎｍである。
この植物用照明装置からの光を、２５℃の環境下で、小松菜に３８日間連続照射して栽培し、その後、小松菜の重量を測定し、照射前から増加した重量を求めた。
結果を下記の表に示す。【０１１３】
【表１】
0006663501.tif 000006
以上の結果より、本発明の効果は明らかである。
【産業上の利用可能性】
【０１１４】
本発明は、植物の生産に好適に利用可能である。
【符号の説明】
【０１１５】
１０  （植物用）照明装置
１２  筐体
１２ａ  内面
１４  光源
１６  反射型円偏光板
１８  支持台
Ｌ１，Ｌ２  光
【図１】
0006663501.tif 000007
【図２】
0006663501.tif 000008